(57)【要約】電気抵抗値のバラツキが小さく、長期間に亘って電気抵抗値が安定した導電性ゴム部材を提供する。ゴム基材に導電性を付与した導電性弾性層の表層部に、分散処理を施したカーボンブラックと、イソシアネート化合物とを含有する表面処理液を含浸させることによって形成した表面処理層を具備する。
2009028712.tif 000002
【特許請求の範囲】
【請求項１】
ゴム基材に導電性を付与した導電性弾性層の表層部に、分散処理を施したカーボンブラックと、イソシアネート化合物とを含有する表面処理液を含浸させることによって形成した表面処理層を具備することを特徴とする導電性ゴム部材。
【請求項２】
請求項１に記載の導電性ゴム部材において、前記分散処理は、分散剤による処理、又は酸・アルカリによる処理であることを特徴とする導電性ゴム部材。
【請求項３】
請求項１に記載の導電性ゴム部材において、前記分散剤は、高分子分散剤及び界面活性剤から選択される少なくとも一方であることを特徴とする導電性ゴム部材。
【請求項４】
請求項１〜３の何れかに記載の導電性ゴム部材において、１００００枚通紙後に印加電圧１００Ｖで測定される電気抵抗値の最大値（Ｒｍａｘ）と最小値（Ｒｍｉｎ）の比（Ｒｍａｘ／Ｒｍｉｎ）が５未満であることを特徴とする導電性ゴム部材。
【請求項５】
請求項１〜４の何れかに記載の導電性ゴム部材において、荷重を１００ｇから５００ｇに変化させた際、各荷重下における電圧１００Ｖで測定される電気抵抗値の最大値（Ｒｍａｘ）と最小値（Ｒｍｉｎ）の比（Ｒｍａｘ／Ｒｍｉｎ）が５未満であることを特徴とする導電性ゴム部材。
【請求項６】
請求項１〜５の何れかに記載の導電性ゴム部材において、ロール形状、ブレード形状、又はベルト形状であることを特徴とする導電性ゴム部材。
【発明の詳細な説明】
【技術分野】
【０００１】
本発明は、電子写真式複写機及びプリンター、またはトナージェット式複写機及びプリンター等の画像形成装置に用いられる帯電ロール、転写ロール、現像ロール、トナー供給ロール、クリーニングロール等の導電性ロール、クリーニングブレード、転写ベルトなどに特に好適な導電性ゴム部材に関する。
【背景技術】
【０００２】
電子写真式複写機及びプリンターなどの画像形成装置の導電性ゴム部材は、カーボンブラック等により導電性が付与されているが、電気抵抗値のバラツキや、電気抵抗値の変化が問題となっていた。なお、導電性ゴム部材の表面の電気抵抗値のバラツキや、電気抵抗値の変化は、画像形成の際の白抜け等の原因となる。【０００３】
そこで、本出願人は、カーボンブラックにより導電性を付与した弾性層表面にイソシアネートを含む表面処理液により表面処理された表面処理層を設け、当該表面処理層が設けられた表面から内方に向かって電気抵抗値が漸減するように傾斜した現像ロールを提案している（特許文献１参照）。特許文献１に記載の現像ロールは、表面処理層が形成された領域のカーボンブラックのストラクチャーが表面から内方に亘って徐々に切断されて電気抵抗値が徐々に小さくなるように傾斜した傾斜抵抗層が形成されていることで、電気抵抗値のバラツキが小さい。【０００４】
しかしながら、カーボンブラックを配合しない表面処理液を用いて表面処理層を形成した場合、弾性層におけるカーボンブラックのストラクチャーがイソシアネートの含浸により切断されることで、所望の電気抵抗値よりも高抵抗になってしまうことがあった。また、カーボンブラックを配合した表面処理液を用いて表面処理層を形成した場合、表面処理液によるカーボンブラックのストラクチャーの形成が均一にできずに電気抵抗値にバラツキが生じてしまうことがあった。【０００５】
【特許文献１】特開２００３−２０２７５０号公報
【発明の開示】
【発明が解決しようとする課題】
【０００６】
本発明は、上述した事情に鑑み電気抵抗値のバラツキが小さく、長期間に亘って電気抵抗値が安定した導電性ゴム部材を提供することを課題とする。
【課題を解決するための手段】
【０００７】
前記課題を解決する本発明の第１の態様は、ゴム基材に導電性を付与した導電性弾性層の表層部に、分散処理を施したカーボンブラックと、イソシアネート化合物とを含有する表面処理液を含浸させることによって形成した表面処理層を具備することを特徴とする導電性ゴム部材にある。【０００８】
本発明の第２の態様は、第１の態様に記載の導電性ゴム部材において、前記分散処理は、分散剤による処理、又は酸・アルカリによる処理であることを特徴とする導電性ゴム部材にある。【０００９】
本発明の第３の態様は、第１の態様に記載の導電性ゴム部材において、前記分散剤は、高分子分散剤及び界面活性剤から選択される少なくとも一方であることを特徴とする導電性ゴム部材にある。【００１０】
本発明の第４の態様は、第１〜３の何れかの態様に記載の導電性ゴム部材において、荷重を１００ｇから５００ｇに変化させた際、各荷重下における電圧１００Ｖで測定される電気抵抗値の最大値（Ｒｍａｘ）と最小値（Ｒｍｉｎ）の比（Ｒｍａｘ／Ｒｍｉｎ）が５未満であることを特徴とする導電性ゴム部材にある。【００１１】
本発明の第５の態様は、第１〜４の何れかの態様に記載の導電性ゴム部材において、荷重を１００ｇから５００ｇに変化させた際、印加電圧１００Ｖで測定される電気抵抗値の最大値（Ｒｍａｘ）と最小値（Ｒｍｉｎ）の比（Ｒｍａｘ／Ｒｍｉｎ）が５未満であることを特徴とする導電性ゴム部材にある。【００１２】
本発明の第６の態様は、第１〜５の何れかの態様に記載の導電性ゴム部材において、ロール形状、ブレード形状、又はベルト形状であることを特徴とする導電性ゴム部材にある。
【発明の効果】
【００１３】
本発明によると、分散処理を施したカーボンブラックと、イソシアネート化合物とを含有する表面処理液を含浸させることによって表面処理層を形成することにより、イソシアネート化合物と、分散処理を施したカーボンブラックとが導電性弾性層の内部まで含浸し、導電性弾性層の表層部の表面から内方に亘って導電パスが徐々に切断されると共に新たな導電パスが均一に形成され、電気抵抗値のバラツキが小さく、長期間に亘って電気抵抗値が安定した導電性ゴム部材とすることができる。
【図面の簡単な説明】
【００１４】
【図１】本発明の導電性ゴム部材の表層部の状態を説明する概略図である。
【図２】試験例１の測定方法を説明する図である。
【図３】試験例４の結果を示す図である。
【図４】試験例５の結果を示す図である。
【符号の説明】
【００１５】
１０    導電性ロール
１１    芯金
１２    導電性弾性層
１２Ａ  導電性付与剤
１２ａ  導電パス
１３    表面処理層
１３Ａ  カーボンブラック
１３ａ  導電パス
１３Ｂ  イソシアネート化合物
【発明を実施するための最良の形態】
【００１６】
本発明の導電性ゴム部材は、ゴム基材に導電性を付与した導電性弾性層の表層部に、分散処理を施したカーボンブラックと、イソシアネート化合物とを含有する表面処理液を含浸させることによって形成した表面処理層を具備しており、分散処理を施したカーボンブラックと、イソシアネート化合物とが導電性弾性層の内部まで含浸し、導電性弾性層の表層部の表面から内方に亘って導電パスが徐々に切断されると共に新たな導電パスが形成されたものである。【００１７】
この導電性ゴム部材について、図１を用いながら説明する。なお、図１は本発明の導電性ゴム部材の表層部の状態を説明する概略図である。【００１８】
本発明にかかる表面処理液は、分散処理を施したカーボンブラックと、イソシアネート化合物と、有機溶媒とを少なくとも含有するものである。ここでいう分散処理とは、カーボンブラックの表面処理液に対する分散性を向上させる処理であり、表面処理液に含有される有機溶媒に対する分散性を向上させるだけではなく、イソシアネート化合物に対する分散性も向上させる処理である。すなわち、分散処理とは、カーボンブラックの溶媒に対する分散性、及びカーボンブラックのイソシアネート化合物に対する親和性及び分散性を向上させる処理である。分散処理を施したカーボンブラックは、従来のようにカーボンブラック同士が凝集してしまうことがなく、イソシアネート化合物及び有機溶媒に均一に分散する。【００１９】
この表面処理液を導電性弾性層に含浸させると、図１（ａ）に示すように、表面処理液中の有機溶媒により導電性弾性層１２の表層部が膨潤し、導電性弾性層１２の導電性付与剤１２Ａの連鎖が表面から内方に亘って切断されると共に、この切断部分にイソシアネート化合物１３Ｂ及びカーボンブラック１３Ａが均一に充填される。このとき、分散処理を施したカーボンブラック１３Ａは、図１（ｃ）に示すようにイソシアネート化合物１３Ｂに対して親和性が良好であり、カーボンブラック１３Ａ同士の凝集が妨げられる。したがって、本発明の導電性ゴム部材の表層部（表面処理層１３）には、従来の未処理カーボンブラックを含有する表面処理液を用いて形成した導電性ゴム部材の表層部（表面処理層）とは異なり、イソシアネート化合物１３Ｂ中にカーボンブラック１３Ａが均一に分散した状態でイソシアネート化合物１３Ｂとカーボンブラック１３Ａが含浸する。【００２０】
これにより、図１（ｂ）に示すように、本発明の導電性弾性層１２の表層部には、導電性付与剤１２Ａによる導電パス１２ａと表面処理液のカーボンブラック１３Ｂによる導電パス１３ａとが形成されるが、導電パス１３ａは、従来のように部分的に偏って形成されることなく、均一に形成される。また、全ての導電パス（１２ａ及び１３ａ）の密度は、導電性弾性層１２の表面側が高くなり、結果として表層部に傾斜抵抗層が設けられることになる。【００２１】
導電パス１３ａは、凝集していないカーボンブラック１３Ａにより均一な状態で表層部に形成されているので、本発明の導電性ゴム部材は、電気抵抗値の局所的な上昇や低下がなく、電気抵抗値のバラツキが少ないものとなる。導電性ゴム部材は、好ましくは、１００００枚通紙後においても、印加電圧１００Ｖで測定される電気抵抗値の最大値（Ｒｍａｘ）と最小値（Ｒｍｉｎ）の比（Ｒｍａｘ／Ｒｍｉｎ）が５未満となるものである。【００２２】
また、分散処理を施したカーボンブラック１３Ａは、イソシアネート化合物１３Ｂに凝集せずに均一に分散していることにより、導電性弾性層１２の内部まで含浸しやすい。このため、本発明の導電性ゴム部材の表層部（表面処理層１３）は、従来の未処理カーボンブラックを含有する表面処理液を用いて形成した表層部（表面処理層１３）よりも、導電パス１３ａが内部まで形成される。このため、本発明の導電性ゴム部材は、使用時のニップ形成により生じる表面抵抗値バラツキも抑制することができ、長期間に亘って電気抵抗値が安定したものとなる。導電性ゴム部材は、好ましくは、荷重を１００ｇから５００ｇに変化させた際、各荷重下における印加電圧１００Ｖで測定される電気抵抗値の最大値（Ｒｍａｘ）と最小値（Ｒｍｉｎ）の比（Ｒｍａｘ／Ｒｍｉｎ）が５未満となるものである。【００２３】
また、分散処理を施したカーボンブラックを含む表面処理液を用いて形成した導電性ゴム部材は、カーボンブラックの添加量の増加により電気抵抗値が急激に低下する虞がないものである。すなわち、本発明の導電性ゴム部材は、容易に所望の電気抵抗値とすることができるものである。【００２４】
本発明で用いる表面処理液は、上述したように、分散処理を施したカーボンブラックと、イソシアネート化合物と、有機溶媒とを少なくとも含有するものである。【００２５】
カーボンブラックは、特に限定されるものではなく、一般的に導電性ロール等の導電性付与剤として用いられるものであればよい。例えば、チャンネルブラック、ファーネスブラック、ケッチェンブラック、アセチレンブラック等が挙げられ、これらは単独で使用しても、複数種類を併用してもよい。また、カーボンブラックの平均一次粒子径は、特に限定されないが、表面処理液に対する分散性を考慮すると通常５〜２００ｎｍ程度が好ましく、さらに好ましくは１０〜１００ｎｍ程度である。【００２６】
カーボンブラックの分散処理としては、分散剤による処理や酸・アルカリによる処理が挙げられ、これら両方の処理を行ってもよい。【００２７】
分散剤としては、例えば、一般的に高分子分散剤として使用されているものや、界面活性剤が挙げられ、これらは単独で用いても、併用してもよい。これらの分散剤は、窒素や酸素といった電子供与性の原子を有するもの、アミノ基やイミド基などの塩基性官能基を有するものが好ましい。窒素や酸素といった電子供与性の原子を有するもの、アミノ基やイミド基などの塩基性官能基を有するものは、イソシアネート化合物に対する親和性が良好だからである。また、分散剤の数平均分子量は５００〜１０万であることが好ましく、さらに好ましくは５００〜５万、特に好ましくは５００〜１００００である。分散剤の数平均分子量がこの範囲となることで、分散処理を施したカーボンブラックが導電性弾性層の内部に含浸しやすくなるからである。数平均分子量が１０万より大きくなると、導電性弾性層の内部までカーボンブラックが含浸し難くなるため好ましくない。【００２８】
高分子分散剤としては、熱可塑性樹脂系分散剤及び熱硬化性樹脂系分散剤のいずれも使用することができ、熱硬化性樹脂としては、ウレタン系、アクリル系、ポリイミド系、アルキッド系、エポキシ系、不飽和ポリエステル系、メラミン系、フェノール系等の樹脂が挙げられ、熱可塑性樹脂としては、アクリル系、塩化ビニル系、塩化ビニル酢酸ビニル系共重合体系、ウレタン系、ポリアミド系、ポリカーボネート系等の樹脂が挙げられる。【００２９】
また、熱硬化性樹脂系分散剤及び熱可塑性樹脂系分散剤のいずれにおいても、特にポリウレタン樹脂系の分散剤が好ましい。イソシアネート化合物に対する親和性が、より良好だからである。なお、ポリウレタン系樹脂とは、複数のウレタン結合を主鎖中に有する高分子化合物であり、例えば、ジイソシアネート化合物とジオール化合物とを反応して得られるものが挙げられる。【００３０】
また、親水性を示すポリエチレンオキサイドと親油性を示すポリプロピレンオキサイドとの共重合からなるポリエチレングリコール−ポリプロピレングリコールモノメタクリレートも好適に用いることができる。イソシアネート化合物に対する親和性が良好であり、分散性に優れるためである。なお、ポリエチレングリコール−ポリプロピレングリコールモノメタクリレートは、重合度により数種のイソシアネート化合物との親和性を制御することが可能となる。ポリエチレングリコール−ポリプロピレングリコールモノメタクリレートとしては、例えば、ブレンマーＰＥＰシリーズ（日本油脂株式会社）、ブレンマーＡＥＰシリーズ（日本油脂株式会社）が挙げられる。【００３１】
界面活性剤としては、両性界面活性剤、カチオン性界面活性剤、アニオン性界面活性、ノニオン性界面活性剤のいずれも使用できるが、ノニオン性界面活性剤やアニオン性界面活性剤が好ましい。濡れ性を向上させ、カーボンブラックの分散性および分散安定性をより向上させることができるためである。【００３２】
ノニオン性界面活性剤としては、例えば、ポリオキシエチレンアルキルエーテル、ポリオキシエチレンアルキルアリールエーテル、ポリオキシエチレン誘導体、ポリオキシエチレンオキシプロピレンブロックコポリマー、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレン脂肪酸エステル、アセチレンジオール、ポリオキシエチレンアルキルアミン、ポリオキシエチレンアルキルフェニルエーテル変性シリコーンなどのシリコーン系界面活性剤、フッ素系界面活性剤等が挙げられる。【００３３】
アニオン性界面活性剤としては、例えば、脂肪酸塩、アルキル硫酸エステル塩、アルキルアリールスルホン酸塩、アルキルナフタレンスルホン酸塩、ジアルキルスルホン酸塩、ジアルキルスルホコハク酸塩、アルキルジアリールエーテルジスルホン酸塩、アルキルリン酸塩、ポリオキシエチレンアルキルアリールエーテル硫酸塩、ナフタレンスルホン酸ホルマリン縮合物、ポリオキシエチレンアルキルリン酸エステル塩、グリセロールボレイト脂肪酸エステル、ポリオキシエチレングリセロール脂肪酸エステル等が挙げられる。【００３４】
分散剤による処理の方法は、特に限定されず、例えば、カーボンブラック、上述した分散剤、及び分散媒（有機溶媒）等を適宜配合して、５〜７０℃程度で１〜５０時間程度、撹拌混合し、分散媒に溶解した状態で分散処理を施したカーボンブラックを得る方法がある。また、カーボンブラック、分散剤、分散媒（有機溶媒）と共に、イソシアネート化合物等も配合して、攪拌混合することにより、分散処理を施したカーボンブラックと、イソシアネート化合物とを含有する表面処理液を得る方法がある。【００３５】
上述したカーボンブラックの酸・アルカリによる処理とは、酸処理及びアルカリ処理のうち少なくとも一方の処理を行うことを指し、酸処理とアルカリ処理の両方を行ってもよい。酸処理としては、例えば、カーボンブラックを、高温雰囲気下で空気と接触させて反応させる空気酸化法、常温下で窒素酸化物やオゾンと反応させる方法、高温下での空気酸化後に低温下でオゾン酸化する方法、カーボンブラックを、硝酸や過酸化水素水等の酸性溶液に浸漬させる液相酸化処理方法などが挙げられる。また、アルカリ処理としては、例えば、水酸化ナトリウムやアミン等のアルカリ性溶液に浸漬させる方法が挙げられる。なお、アルカリ処理は、イソシアネート化合物に対する親和性の点からより好ましい。このため、酸処理とアルカリ処理の両方を行う場合は、酸処理のあとにアルカリ処理をするのが好ましい。【００３６】
カーボンブラックの分散処理として、分散剤による処理、及び酸・アルカリによる処理の両方を行う場合は、カーボンブラックに酸・アルカリによる処理を行った後に、分散剤を添加するのが好ましい。酸・アルカリによる処理を行うことにより、分散剤に対する親和性・分散性が高まるためである。【００３７】
イソシアネート化合物としては、２，６−トリレンジイソシアネート（ＴＤＩ）、４，４′−ジフェニルメタンジイソシアネート（ＭＤＩ）、パラフェニレンジイソシアネート（ＰＰＤＩ）、１，５−ナフタレンジイソシアネート（ＮＤＩ）及び３，３−ジメチルジフェニル−４，４′−ジイソシアネート（ＴＯＤＩ）などのイソシアネート化合物、および前記記載の多量体および変性体、ポリオールとイソシアネートからなるプレポリマー等を挙げることができる。【００３８】
また、表面処理液には、アクリルフッ素系ポリマー、アクリルシリコーン系ポリマー、及びポリエーテル系ポリマーから選択される少なくとも１種のポリマーを含有させてもよい。【００３９】
ここで、ポリエーテル系ポリマーは、有機溶剤に可溶であるのが好ましく、また、活性水素を有して、イソシアネート化合物と反応して化学的に結合可能なものが好ましい。好適には、水酸基を有するのが好ましく、ポリオール又はグリコールを挙げることができる。また、ポリエーテル系ポリマーは、アリル基を有しているのが好ましい。さらに、ポリエーテル系ポリマーは、数平均分子量が３００〜１０００であることが好ましい。これは表面処理層に弾性を付与するために好ましいからである。また、このポリエーテルは両末端を備えたものより片末端のみのものの方が望ましい。【００４０】
このようなポリエーテル系ポリマーとしては、例えば、ポリアルキレングリコールモノメチルエーテル、ポリアルキレングリコールジメチルエーテル、アリル化ポリエーテル、ポリアルキレングリコールジオール、ポリアルキレングリコールトリオール等を挙げることができる。【００４１】
このように表面処理液にポリエーテル系ポリマーを添加することで、表面処理層の柔軟性や強度が向上し、その結果、所望の導電性ゴム部材の表面が摩耗したり、当接する感光体表面等を傷つけたりする虞がなくなる。【００４２】
表面処理液に用いられるアクリルフッ素系ポリマー及びアクリルシリコーン系ポリマーは、所定の溶剤に可溶でイソシアネート化合物と反応して化学的に結合可能なものである。アクリルフッ素系ポリマーは、例えば、水酸基、アルキル基、又はカルボキシル基を有する溶剤可溶性のフッ素系ポリマーであり、例えば、アクリル酸エステルとアクリル酸フッ化アルキルのブロックコポリマーやその誘導体等を挙げることができる。また、アクリルシリコーン系ポリマーは、溶剤可溶性のシリコーン系ポリマーであり、例えば、アクリル酸エステルとアクリル酸シロキサンエステルのブロックコポリマーやその誘導体等を挙げることができる。【００４３】
また、表面処理液中のアクリルフッ素系ポリマー及びアクリルシリコーン系ポリマーは、イソシアネート化合物１００質量部に対し、アクリルフッ素系ポリマー及びアクリルシリコーン系ポリマーの総量を２〜３０質量部となるようにするのが好ましい。２質量部より少ないとカーボンブラック等を表面処理層中に保持する効果が小さくなる。一方、ポリマー量が多すぎると、帯電ロールの電気抵抗値が上昇し放電特性が低下するという問題や、相対的にイソシアネート化合物が少なくなって有効な表面処理層が形成できないという問題がある。【００４４】
有機溶媒は、イソシアネート化合物を溶解できるものであれば特に限定されないが、分散剤との親和性が高いものが好ましい。例えば、酢酸エチル、メチルエチルケトン（ＭＥＫ）、トルエン等が挙げられる。【００４５】
また、表面処理液に用いられるカーボンブラックは、イソシアネート化合物に対して、分散処理を施す前の状態で５５質量％以下であるのが好ましい。カーボンブラックが多すぎると、脱落、物性低下等の問題が生じたり、電気抵抗値が上昇しやすくなる虞があり、好ましくないからである。  
導電性弾性層は、ゴム基材に導電性付与剤を配合することで導電性を付与したものである。かかるゴム基材は、用途に応じて選定すればよく、例えば、ポリウレタン、エピクロルヒドリンゴム、アクリロニトリルブタジエンゴム（ＮＢＲ）、クロロプレンゴム（ＣＲ）、スチレンゴム（ＳＢＲ）、これらのブレンド等を挙げることができる。【００４６】
導電性付与剤としては、カーボンブラック、金属粉などの電子導電性付与材、イオン導電付与材、これらを混合したもの等が挙げられ、好ましくはカーボンブラックである。カーボンブラックは、種類は特に限定されないが、例えば、ケッチェンブラック、トーカブラック、ファーネスブラック、アセチレンブラック等が挙げられる。また、イオン導電付与材としては、有機塩類、無機塩類、金属錯体、イオン性液体等が挙げられる。有機塩類、無機塩類としては、過塩素酸リチウム、４級アンモニウム塩、三フッ化酢酸ナトリウムなどが挙げられる。また、金属錯体としては、ハロゲン化第二鉄−エチレングリコールなどを挙げることができ、具体的には、特許第３６５５３６４号公報に記載されたジエチレングリコール−塩化第二鉄錯体などを挙げることができる。一方、イオン性液体は、室温で液体である溶融塩であり、常温溶融塩とも呼ばれるものであり、特に、融点が７０℃以下、好ましくは３０℃以下のものをいう。具体的には、特開２００３−２０２７２２号公報に記載された１−エチル−３−メチルイミダゾリウムビス（トリフルオロメチルスルフォニル）イミド、１−ブチル−３−エチルイミダゾリウムトリフルオロメチルスルフォニル）イミドなどを挙げることができる。【００４７】
なお、導電性弾性体は、上記ゴム基材、導電性付与材に、適宜加硫剤等を配合して加熱硬化することにより成形する。【００４８】
導電性弾性層に表面処理液を含浸させる方法は、導電性弾性層を表面処理液に浸漬させる方法でも、スプレー等により表面処理液を塗布させる方法でもよい。表面処理液に浸漬させる時間、スプレーで吹き付ける回数、又は表面処理液の量は適宜調節すればよい。表面処理層は、導電性弾性層に表面処理液を含浸させた後、硬化させることにより形成する。導電性弾性層の表層部に表面処理液を含浸・硬化させることにより、表面処理層は導電性弾性層と一体的に設けられる。【００４９】
なお、表面処理層を形成した導電性ゴム部材は、トナー成分等の付着防止性能が大幅に向上し、また、導電性弾性層内部から表面にブリードする汚染物質をブロックするというブリード防止効果も向上し感光体等の汚染性に優れたものである。【００５０】
本発明にかかる導電性ゴム部材は、例えば、電子写真式複写機及びプリンター、またはトナージェット式複写機及びプリンター等の画像形成装置に用いられる帯電ロール、転写ロール、現像ロール、トナー供給ロール、クリーニングロール等の導電性ロール、クリーニングブレード、転写ベルトなどに用いて好適なものである。【００５１】
以下、本発明を実施例に基づいて説明するが、これら実施例の説明は例示であり、本発明の構成は以下の説明に限定されない。【００５２】
（実施例１）
＜導電性弾性層の形成＞
エピクロルヒドリンゴム（エピクロマーＣＧ−１０２；ダイソー社製）１００質量部に導電材としてトリフルオロ酢酸ナトリウム０．３質量部、酸化亜鉛（ＺｎＯ）５質量部、加硫剤として２−メルカプトイミダゾリン（アクセル−２２）２質量部を配合してロールミキサーで混練りし、直径６ｍｍの金属製シャフトの表面にプレス成形し、直径１４ｍｍに研磨加工して、シャフト表面にエピクロルヒドリンゴムからなる導電性弾性層を形成し、未処理ロール１を得た。
＜カーボンブラックの分散処理＞
アセチレンブラック２０質量部、ポリエチレングリコール−ポリプロピレングリコールモノメタクリレート（重量平均分子量１５００）（表中には「分散剤Ａ１」と記載）１．５質量部、酢酸ブチル７８．５質量部を、ボールミルを用いて５０℃で３時間分散混合しカーボンブラック分散液１を得た。
＜表面処理層の形成＞
酢酸エチル１００質量部に、４，４′−ジフェニルメタンジイソシアネート（ＭＤＩ）２０質量部、カーボンブラック分散液１を２５質量部配合し、ボールミルで３時間分散混合して表面処理液を得た。未処理ロール１を２３℃に保った表面処理液に３０秒間浸漬し、１２０℃に保持されたオーブンで１時間加熱して表面処理層を形成し、実施例１の導電性ロールを得た。【００５３】
（実施例２）
ポリエチレングリコール−ポリプロピレングリコールモノメタクリレート（重量平均分子量１５００）の代わりに、ポリオキシエチレンアルキルアミン（重量平均分子量３０００）（表中には「分散剤Ｂ」と記載）を用いた以外は、実施例１と同様にして実施例２の導電性ロールを得た。【００５４】
（実施例３）
カーボンブラックの分散処理において、予めアルカリ処理を施したアセチレンブラックを用いた以外は、実施例１と同様にして実施例３の導電性ロールを得た。なお、このアセチレンブラックは、２Ｍの水酸化ナトリウム溶液８０℃中で１５分間放置した後、純水にて水洗し、１２０℃で４時間乾燥することで得た。【００５５】
（実施例４）
カーボンブラックの分散処理において、アセチレンブラックのかわりにファーネスブラックを用いた以外は、実施例１と同様にして実施例４の導電性ロールを得た。【００５６】
（実施例５）
＜導電性弾性層の形成＞
３官能ポリエーテル系ポリオールであるＧＰ−３０００（三洋化成社製）１００質量部に、トーカブラック＃５５００（東海カーボン社製）を４質量部およびＶＡＬＣＡＮ  ＸＣ（キャボット社製）３質量部を添加し、粒度が２０μｍ以下となる程度まで分散させ、８０℃に温調した後、脱水操作を行ってＡ液を得た。
一方、プレポリマーアジプレンＬ１００（ユニロイヤル社製）２５質量部に、コロネートＣ−ＨＸ（日本ポリウレタン社製）１１質量部を添加・混合し、８０℃に温調してＢ液を得た。このＡ液とＢ液とを混合し、ゴムロールを得た。この導電性ロールの表面を研磨し、所定の外径まで調整して、未処理ロール２を得た。
＜表面処理層の形成＞
酢酸エチル１００質量部に、４，４′−ジフェニルメタンジイソシアネート（ＭＤＩ）２０質量部、カーボンブラック分散液１を２５質量部配合し、ボールミルで３時間分散混合して表面処理液を得た。未処理ロール２を２３℃に保った表面処理液に３０秒間浸漬し、１２０℃に保持されたオーブンで１時間加熱して表面処理層を形成し、実施例５の導電性ロールを得た。【００５７】
（実施例６）
カーボンブラックの分散処理において、ポリエチレングリコール−ポリプロピレングリコールモノメタクリレート（重量平均分子量１５００）の代わりに、ポリエチレングリコール−ポリプロピレングリコールモノメタクリレート（重量平均分子量１２０００）（表中には「分散剤Ａ２」と記載）を用いた以外は、実施例１と同様にして実施例６の導電性ロールを得た。【００５８】
（実施例７）
カーボンブラックの分散処理において、ポリエチレングリコール−ポリプロピレングリコールモノメタクリレート（重量平均分子量１５００）の代わりに、ポリエチレングリコール−ポリプロピレングリコールモノメタクリレート（重量平均分子量２００００）（表中には「分散剤Ａ３」と記載）を用いた以外は、実施例１と同様にして実施例７の導電性ロールを得た。【００５９】
（実施例８）
カーボンブラックの分散処理において、アセチレンブラックの代わりにケッチェンブラックを用い、ポリエチレングリコール−ポリプロピレングリコールモノメタクリレート（重量平均分子量１５００）の代わりに、ポリエチレングリコールモノアクリレート（重量平均分子量３０００）（表中には「分散剤Ｃ」と記載）を用いた以外は、実施例５と同様にして、実施例８の導電性ロールを得た。【００６０】
（実施例９）
＜導電性弾性層の形成＞
中高ニトリルタイプのアクリロニトリルブタジエンゴム７０質量部、エピクロルヒドリンゴム（エピクロマーＣＧ−１０２；ダイソー社製）３０質量部に、導電材としてアセチレンブラック（電気化学社製）５質量部、過塩素酸テトラエチルアンモニウム（関東化学社製）１質量部、サブ（黒サブ純種；天満サブ化工社製）５質量部、サンセラーＴＥＴ（三新化学工業社製）１．５質量部、サンセラーＣＺ（三新化学工業社製）１．５質量部、硫黄１．０質量部を、それぞれ添加してロールミキサーで混練りし、直径１４ｍｍに研磨加工して、シャフト表面にエピクロルヒドリンゴムからなる導電性弾性層を形成し、未処理ロール３を得た。
＜表面処理層の形成＞
酢酸エチル１００質量部に、４，４′−ジフェニルメタンジイソシアネート（ＭＤＩ）２０質量部、アセチレンブラック５質量部、ポリオキシエチレン−ポリオキシプロピレン−アルキルエーテル（重量平均分子量３０００）（表中には「分散剤Ｄ」と記載）０．５質量部配合し、ボールミルで３時間分散混合して表面処理液を得た。未処理ロール３を２３℃に保った表面処理液に３０秒間浸漬し、１２０℃に保持されたオーブンで１時間加熱して表面処理層を形成し、実施例９の導電性ロールを得た。【００６１】
（実施例１０）
表面処理層の形成において、予め酸処理ならびにアルカリ処理を施したケッチェンブラックを用いた以外は、実施例９と同様にして実施例１０の導電性ロールを得た。なお、このケッチェンブラックは、２Ｍの硝酸８０℃中で１５分間放置した後、純水にて水洗し、１２０℃で４時間乾燥し、さらに、２Ｍの水酸化ナトリウム溶液８０℃中で１５分間放置した後、純水にて水洗し、１２０℃で４時間乾燥することで得た。【００６２】
（比較例１）
酢酸エチル１００質量部に、４，４′−ジフェニルメタンジイソシアネート（ＭＤＩ）２０質量部、未処理のアセチレンブラック５質量部を配合し、ボールミルで３時間分散混合した表面処理液を得た。この表面処理溶液を２３℃に保ったまま、未処理ロール１を３０秒間浸漬後、１２０℃に保持されたオーブンで１時間加熱して表面処理層を形成し、比較例１の導電性ロールを得た。【００６３】
（比較例２）
ポリエチレングリコールモノアクリレート（重量平均分子量３０００）を用いなかった以外は、実施例８と同様にして比較例２の導電性ロールを得た。【００６４】
（比較例３）
＜コート層の形成＞
４，４′−ジフェニルメタンジイソシアネート（ＭＤＩ）２０質量部の代わりに、ウレタン塗料（ネオレッツＲ−９４０；楠本化成社製）を用いて３０μｍのコート層を形成した以外は、実施例８と同様にして比較例３の導電性ロールを得た。【００６５】
（比較例４）
ポリオキシエチレン-ポリオキシプロピレン-アルキルエーテル（重量平均分子量３０００）を用いなかった以外は、実施例９と同様にして比較例４の導電性ロールを得た。【００６６】
（試験例１）電気抵抗測定
各実施例および比較例の導電性ロール１本内における軸方向および周方向のバラツキを評価するため、図２に示すように、導電性ロールの導電性弾性層１２の表面に電極の幅を２ｍｍとしたステンレス電極５１を密着し、芯金１１との間のロールを回転させながらその位置における抵抗値を測定した。これを長手方向の６箇所で測定し、ロール全体の抵抗値の平均を算出した。また、ロール全体の抵抗値の最大値（Ｒmax）、最小値（Ｒmin）および最大値と最小値の比（Ｒmax／Ｒmin）を抵抗値バラツキとした。この結果を表１に示す。【００６７】
（試験例２）画像評価
各実施例及び比較例の導電性ロールを帯電ロールとして、市販のレーザープリンター（ＬＰ−８６００ＦＸ：ＥＰＳＯＮ社製）に実装した。このレーザープリンターを起動し、ＬＬ環境（１０℃×２０％ＲＨ）及びＨＨ環境（３０℃×８５％ＲＨ）の下で印刷を行い、その印刷物の画像評価を行った。なお、画像が良好であった場合は○、画像が普通であった場合は△、画像が不良であった場合は×とした。「画像が不良」とは濃度ムラや劣化などが見られる状態を指す。この結果を表１に示す。【００６８】
（試験例３）連続印刷試験
各実施例及び比較例の導電性ロールを帯電ロールとして、市販のレーザプリンター（ＬＰ−８６００ＦＸ：ＥＰＳＯＮ社製）に実装し、ＨＨ環境（３５℃×８５％ＲＨ）にて１００００枚連続印刷後、その印刷物の画像評価、電気抵抗値測定を行った。この結果を表１に示す。なお、画像が良好なものを○、画像が普通なものを△、画像が不良なものを×とした。なお、「画像が不良」とは濃度ムラや劣化などが見られる状態を指す。この結果を表１に示す。【００６９】
（試験例４）ロールの荷重依存性
実施例８、９及び比較例２、３の導電性ロールについて、荷重を１００ｇ、２００ｇ、３００ｇ、４００ｇ、５００ｇを変化させた際の電気抵抗値を測定した。ＮＮ環境（２３℃、５５％ＲＨ）下、ＳＵＳ３０４板からなる電極部材の上に導電性ロールを置いてロールの両端に各荷重をかけた状態で、印加電圧１００Ｖを３０秒間印加した後、ＵＬＴＲＡ ＨＩＧＨ ＲＥＳＩＳＴＡＮＣＥ ＭＥＴＥＲ Ｒ８３４０Ａ（株式会社アドバンテスト製）を用いて芯金と電極部材との間の電気抵抗値を測定した。また、周方向に４５°ずつ回転させて回転方向に亘って８ヶ所測定し、この結果から電気抵抗値の最大値と最小値の比（Ｒｍａｘ／Ｒｍｉｎ）を算出した。この結果を表２および図３に示す。なお、実施例９においては、イソシアネート２０質量部に対して、カーボンブラックの配合量を１１質量部としたロールを測定した。【００７０】
（試験例５）ロールのカーボンブラック添加量依存性
実施例９及び比較例４の導電性ロールについて、イソシアネート２０質量部に対して、カーボンブラックの配合量を１，３，５，７，９，１１質量部と変化させた際の電気抵抗値を測定した。電気抵抗値の測定は、試験例４と同様に測定し、この結果から電気抵抗値の平均を算出した。なお、測定における荷重は１００ｇとした。この結果を表３、図４に示す。【００７１】
【表１】
2009028712.tif 000003
【００７２】
【表２】
2009028712.tif 000004
【００７３】
【表３】
2009028712.tif 000005
【００７４】
（試験結果のまとめ）
数平均分子量が３０００以下の分散剤により処理を行ったカーボンブラックを用いた実施例１〜５及び８〜９の導電性ロールは、いずれも１００００枚通紙後においても画像評価は良好であった。また、実施例１〜５及び８〜９の導電性ロールは、１００００枚通紙後の抵抗値バラツキが２．３以下と小さかった。分散剤の数平均分子量が１２０００以上の分散剤により処理を行った実施例６及び７の導電性ロールは、１００００枚通紙後の画像評価は普通であったが十分に使用できるものであり、抵抗値バラツキも小さかった。酸・アルカリ処理を行ったカーボンブラックを用いた実施例１０は、画像評価が良好であり、抵抗値バラツキが小さかった。【００７５】
これに対し、未処理のカーボンブラックを用いた比較例１の導電性ロールは、カーボンブラックの分散状態が悪く、導電パスが良好に形成できなかったためか、実施例１〜７の導電性ロールに比べて電気抵抗値が高かった。また、１００００枚通紙後の電気抵抗値は上昇し、抵抗値バラツキも大きかった。未処理のカーボンブラックを用いた比較例２、４の導電性ロールも同様に、カーボンブラックの分散状態が悪く、導電パスが良好に形成できなかったためか実施例８、９の導電性ロールに比べて電気抵抗値が高く、１００００枚通紙後の電気抵抗値のバラツキが大きかった。【００７６】
また、実施例８〜９及び比較例２〜３の導電性ロールの荷重依存性を確認したところ、実施例８及び９の導電性ロールは荷重による電気抵抗値のバラツキは小さかったものの、比較例２は、荷重による電気抵抗値のバラツキが大きくなった。分散剤による処理を行ったカーボンブラックを用いてコート層を形成した比較例３の導電性ロールは、荷重依存性は小さかったものの、１００００枚通紙後の抵抗値バラツキが大きく、そのロール表面にはワレの発生が見られた。【００７７】
これより、ゴム基材に導電性を付与した導電性弾性層の表層部に、分散処理を施したカーボンブラックと、イソシアネート化合物とを含有する表面処理液を含浸させることによって形成した表面処理層を具備する導電性ロールは、電気抵抗値のバラツキが小さく、長期間に亘って電気抵抗値が安定したものとなることがわかった。【００７８】
また、実施例９の導電性ロールについて、カーボンブラック添加量依存性を確認したところ、カーボンブラック添加量増加に伴う電気抵抗値の低下は緩やかであった。また、カーボン添加量を１１質量部とした場合において、荷重依存性を確認したところ、電気抵抗値のバラツキは小さかった。【００７９】
一方、比較例４について、カーボン添加量依存性を確認したところ、カーボンの添加量が５質量部から７質量部に変わったところで、急激な電気抵抗値の低下（パーコレーション現象）が見られた。なお、カーボン添加量を９質量部、１１質量部とした際の電気抵抗値は、測定限界のため計測できなかった。【００８０】
これより、分散処理を施したカーボンブラックの添加量を増加しても導電性ロールの電気抵抗値を急激に低下する虞がないため、導電性ロールを容易に所望の電気抵抗値とすることができることがわかった。また、分散剤を配合することにより、カーボンブラックの添加量を増加しても、導電性ロールの電気抵抗値を急激に低下する虞がないため、導電性ロールを容易に所望の電気抵抗値とすることができることがわかった。
【図１】
2009028712.tif 000006
【図２】
2009028712.tif 000007
【図３】
2009028712.tif 000008
【図４】
2009028712.tif 000009
【手続補正書】
【提出日】平成20年12月26日(2008.12.26)
【手続補正１】
【補正対象書類名】特許請求の範囲
【補正対象項目名】全文
【補正方法】変更
【補正の内容】
【特許請求の範囲】
【請求項１】
ゴム基材に導電性を付与した導電性弾性層の表層部に、分散処理を施したカーボンブラックと、イソシアネート化合物とを含有する表面処理液を含浸させることによって形成した表面処理層を具備するものであり、前記分散処理は、分散剤による処理、又は酸・アルカリによる処理であることを特徴とする導電性ゴム部材。
【請求項２】
（削除）
【請求項３】
請求項１に記載の導電性ゴム部材において、前記分散剤は、高分子分散剤及び界面活性剤から選択される少なくとも一方であることを特徴とする導電性ゴム部材。
【請求項４】
請求項１又は３に記載の導電性ゴム部材において、１００００枚通紙後に印加電圧１００Ｖで測定される電気抵抗値の最大値（Ｒｍａｘ）と最小値（Ｒｍｉｎ）の比（Ｒｍａｘ／Ｒｍｉｎ）が５未満であることを特徴とする導電性ゴム部材。
【請求項５】
請求項１又は３〜４の何れかに記載の導電性ゴム部材において、荷重を１００ｇから５００ｇに変化させた際、各荷重下における電圧１００Ｖで測定される電気抵抗値の最大値（Ｒｍａｘ）と最小値（Ｒｍｉｎ）の比（Ｒｍａｘ／Ｒｍｉｎ）が５未満であることを特徴とする導電性ゴム部材。
【請求項６】
請求項１又は３〜５の何れかに記載の導電性ゴム部材において、ロール形状、ブレード形状、又はベルト形状であることを特徴とする導電性ゴム部材。
【国際調査報告】
2009028712.tif 000010
2009028712.tif 000011
2009028712.tif 000012
2009028712.tif 000013